БЕТОННАЯ СМЕСЬ ДЛЯ ИЗГОТОВЛЕНИЯ БУСИН, ВСТАВОК К ЮВЕЛИРНЫМ ИЗДЕЛИЯМ
CONCRETE MIX FOR BEAD AND INSERT MANUFACTURING FOR JEWELLERY

Изобретение относится к изготовлению бетонных смесей, пригодных для изготовления бусин, а также заменяющих «камень» вставок в ювелирные изделия (кольца, запонки, броши и др.).
Известна бетонная смесь, включающая цемент, кварцсодержащий заполнитель (дробленое цветное стекло), воду [1]. Такая смесь не пригодна для использования в ювелирной промышленности.
Задача изобретения состоит в получении бетонной смеси, пригодной к применению в ювелирной промышленности.
Технический результат достигается тем, что в бетонной смеси для изготовления бусин, вставок к ювелирным изделиями, включающей цемент, кварцсодержащий заполнитель, воду, в качестве кварцсодержащего заполнителя использованы отходы обработки горного хрусталя, и/или цитрина, и/или аметиста, и/или розового кварца, причем компоненты находятся в следующем соотношении, мас.%: цемент 40-50, отходы обработки горного хрусталя, и/или цитрина, и/или аметиста, и/или розового кварца 28-44; вода 16-22.
Предлагаемые составы бетонной смеси приведены в таблице.
Таблица
Компоненты
Содержание, мас.%, в составах:
1
2
3
4
5
6
7
8
9
10
Высококачественный цемент
40
40
40
40
40
50
50
50
50
50
Отходы обработки:горного хрусталя
44
-
-
-
11
7
28
-
-
цитрина
-
44
-
-
11
7
-
28
-
-
кварца
-
-
44
-
11
7
-
-
28
-
аметистарозового кварца
44
11
7
-
-
-
28
Вода
16
16
16
16
16
22
22
22
22
22
Получение бетонной смеси, бусин и вставок из нее, пригодных для использования в ювелирной промышленности, осуществляют следующим образом.
Подготавливают бетонную смесь (например, согласно составу 5). Дня этого отходы обработки горного хрусталя, цитрина, аметиста, розового кварца измельчают (дробят), промывают от пыли и загрязнений, сушат и просеивают через сетку №5. Дозируют высококачественный, например, белый цемент.
В металлической (из нержавеющей стали) чаше цемент смешивают с отходами обработки горного хрусталя, цитрина, аметиста розового кварца, добавляют воду и вновь перемешивают. Полученную смесь укладывают в металлическую (из нержавеющей стали) форму, предварительно смазанную вазелином, уплотняют и оставляют на 1 сутки. После этого заготовку извлекают из формы и выдерживают в помещении при комнатной температуре 1 месяц. Затем заготовку распиливают на части, обтачивают, сверлят, шлифуют, полируют, придавая ей вид бусины или вставки в будущее ювелирное изделие.
Полученная таким образом бусина или вставка представляет собой композиционный материал белого цвета с бесцветными, желтыми, фиолетовыми и розовыми включениями.
Преложенная бетонная смесь пригодна для получения бусин и вставок оригинального дизайна в оправы разнообразных изделий ювелирной промышленности.
Источник информации
1. Отделочные плиты из декоративного бетона на сырье Хакасии / Хрулев В.М, Пластунов АГ., Селиванов В.М. Колесников А.Ф. - Абакан: Хакасск. книжн. изд., 1999. - С.5.